(57)【要約】  原子層成長による金属含有膜の形成方法を提供する。この方法は、少なくとも一種の前駆体を基板に供給することを含んでなり、少なくとも一種の前駆体は構造が式ＩＩ（式中、ＭはＨｆまたはＺｒであり、ＲはＣ１−Ｃ６アルキルであり、ｎは０、１、２、３、４または５であり、ＬはＣ１−Ｃ６アルコキシである）に対応する。さらに液体注入原子層成長による金属含有膜の形成方法を提供する。この方法は少なくとも一種の前駆体を基板に供給することを含んでなり、少なくとも一種の前駆体は構造が式ＩＩＩ（式中、ＭはＨｆまたはＺｒであり、ＲはＣ１−Ｃ６アルキルであり、ｎは０、１、２、３、４または５であり、Ｌはアミノであり、アミノは独立してＣ１−Ｃ６アルキルによって１又は２置換されていてもよい）に対応する。2010539710.tif 000017
2010539710.tif 000002
【特許請求の範囲】
【請求項１】
原子層成長による金属含有膜の形成方法であって、該方法は少なくとも一種の前駆体を基板に供給することを含んでなり、該少なくとも一種の前駆体は構造が式ＩＩ：
【化１】
2010539710.tif 000015
（式中、ＭはＨｆまたはＺｒであり、ＲはＣ１−Ｃ６アルキルであり、ｎは０、１、２、３、４または５であり、ＬはＣ１−Ｃ６アルコキシである）に対応する、方法。
【請求項２】
前記式中、ＭはＨｆであり、Ｒはメチル、エチル又はプロピルであり、ｎは０、１又は２であり、Ｌはメトキシ、エトキシ、プロポキシ、およびブトキシからなる群から選ばれる、請求項１に記載の方法。
【請求項３】
前記式中、ＭはＨｆであり、Ｒはメチル又はエチルであり、ｎは１又は２であり、Ｌはメトキシ、エトキシ、プロポキシ、およびブトキシからなる群から選ばれる、請求項１に記載の方法。
【請求項４】
前記式中、ＭはＨｆであり、Ｒはメチル又はエチルであり、ｎは１であり、Ｌはメトキシ、エトキシ、プロポキシ、およびブトキシからなる群から選ばれる、請求項１に記載の方法。
【請求項５】
前記式中、ＭはＺｒであり、Ｒはメチル、エチル又はプロピルであり、ｎは０、１又は２であり、Ｌはメトキシ、エトキシ、プロポキシ、およびブトキシからなる群から選ばれる、請求項１に記載の方法。
【請求項６】
前記式中、ＭはＺｒであり、Ｒはメチル又はエチルであり、ｎは１又は２であり、Ｌはメトキシ、エトキシ、プロポキシ、およびブトキシからなる群から選ばれる、請求項１に記載の方法。
【請求項７】
前記式中、ＭはＺｒであり、Ｒはメチル又はエチルであり、ｎは１であり、Ｌはメトキシ、エトキシ、プロポキシ、およびブトキシからなる群から選ばれる、請求項１に記載の方法。
【請求項８】
構造が前記式ＩＩに対応する少なくとも一種の前駆体が、
（メチルシクロペンタジエニル）Ｈｆ（ＯＭｅ）３、
（エチルシクロペンタジエニル）Ｈｆ（ＯＭｅ）３、
（プロピルシクロペンタジエニル）Ｈｆ（ＯＭｅ）３、
（メチルシクロペンタジエニル）Ｈｆ（ＯＥｔ）３、
（エチルシクロペンタジエニル）Ｈｆ（ＯＥｔ）３、
（プロピルシクロペンタジエニル）Ｈｆ（ＯＥｔ）３、
（メチルシクロペンタジエニル）Ｈｆ（ＯｉＰｒ）３、
（エチルシクロペンタジエニル）Ｈｆ（ＯｉＰｒ）３、
（プロピルシクロペンタジエニル）Ｈｆ（ＯｉＰｒ）３、
（メチルシクロペンタジエニル）Ｈｆ（ＯｔＢｕ）３、
（エチルシクロペンタジエニル）Ｈｆ（ＯｔＢｕ）３、
（プロピルシクロペンタジエニル）Ｈｆ（ＯｔＢｕ）３、
（メチルシクロペンタジエニル）Ｚｒ（ＯＭｅ）３、
（エチルシクロペンタジエニル）Ｚｒ（ＯＭｅ）３、
（プロピルシクロペンタジエニル）Ｚｒ（ＯＭｅ）３、
（メチルシクロペンタジエニル）Ｚｒ（ＯＥｔ）３、
（エチルシクロペンタジエニル）Ｚｒ（ＯＥｔ）３、
（プロピルシクロペンタジエニル）Ｚｒ（ＯＥｔ）３、
（メチルシクロペンタジエニル）Ｚｒ（ＯｉＰｒ）３、
（エチルシクロペンタジエニル）Ｚｒ（ＯｉＰｒ）３、
（プロピルシクロペンタジエニル）Ｚｒ（ＯｉＰｒ）３、
（メチルシクロペンタジエニル）Ｚｒ（ＯｔＢｕ）３、
（エチルシクロペンタジエニル）Ｚｒ（ＯｔＢｕ）３、および
（プロピルシクロペンタジエニル）Ｚｒ（ＯｔＢｕ）３
からなる群から選ばれる、請求項１に記載の方法。
【請求項９】
構造が前記式ＩＩに対応する少なくとも一種の前駆体が、（メチルシクロペンタジエニル）Ｈｆ（ＯｔＢｕ）３および（メチルシクロペンタジエニル）Ｚｒ（ＯｔＢｕ）３からなる群から選ばれる、請求項１に記載の方法。
【請求項１０】
前記原子層成長が光原子層成長を含んでなる、請求項１に記載の方法。
【請求項１１】
前記原子層成長が液体注入原子層成長を含んでなる、請求項１に記載の方法。
【請求項１２】
前記前駆体を、酸素源のパルスと交互にパルスで基板上に成長させる、請求項１に記載の方法。
【請求項１３】
前記酸素源がＨ２Ｏ、Ｏ２又はオゾンから選ばれる、請求項１２に記載の方法。
【請求項１４】
水素、水素プラズマ、酸素、空気、水、アンモニア、ヒドラジン類、アリルヒドラジン類、ボラン類、シラン類、オゾン、及びこれらの組み合わせからなる群から選ばれる少なくとも一種の適切な共反応物を成長させることをさらに含んでなる、請求項１に記載の方法。
【請求項１５】
構造が前記式ＩＩに対応する少なくとも二種の前駆体を基板に供給して原子層成長で金属含有膜を形成する、請求項１に記載の方法。
【請求項１６】
前記基板に少なくとも一種の共前駆体を供給して原子層成長で混合金属膜を形成することをさらに含んでなる、請求項１記載の方法。
【請求項１７】
形成される混合金属膜がハフニウム、ジルコニウム、チタン、ランタンおよびその他のランタニド系金属の酸化物および窒化物、並びにジルコン酸チタン酸鉛からなる群から選ばれる、請求項１６に記載の方法。
【請求項１９】
前記金属含有膜がメモリーおよび／又は論理用途に使用される、請求項１に記載の方法。
【請求項２０】
液体注入原子層成長による金属含有膜の形成方法であって、該方法は少なくとも一種の前駆体を基板に供給することを含んでなり、該少なくとも一種の前駆体は構造が式ＩＩＩ：
【化２】
2010539710.tif 000016
（式中、ＭはＨｆまたはＺｒであり、ＲはＣ１−Ｃ６アルキルであり、ｎは０、１、２、３、４または５であり、Ｌはアミノであり、該アミノは独立してＣ１−Ｃ６アルキルによって１又は２置換されていてもよい）に対応する、方法。
【請求項２１】
前記式中、ＭはＨｆまたはＺｒであり、ＲはＣ１−Ｃ６アルキルであり、ｎは０、１又は２であり、Ｌはアミノであり、該アミノは独立してＣ１−Ｃ６アルキルによって１又は２置換されていてもよい、請求項２０に記載の方法。
【請求項２２】
前記式中、ＭはＨｆまたはＺｒであり、ＲはＣ１−Ｃ６アルキルであり、ｎは３、４又は５であり、Ｌはアミノであり、該アミノは独立してＣ１−Ｃ６アルキルによって１又は２置換されていてもよい、請求項２０に記載の方法。
【請求項２３】
構造が前記式ＩＩＩに対応する少なくとも一種の前駆体が、（メチルシクロペンタジエニル）Ｈｆ（ＮＭｅ２）３および（メチルシクロペンタジエニル）Ｚｒ（ＮＭｅ２）３からなる群から選ばれる、請求項２０に記載の方法。
【請求項２４】
構造が前記式ＩＩＩに対応する少なくとも一種の前駆体が、基板に供給される前に溶媒に溶解される、請求項２０に記載の方法。
【請求項２５】
構造が前記式ＩＩＩに対応する少なくとも一種の前駆体は基板にそのままの状態で供給される、請求項２０に記載の方法。
【請求項２６】
金属含有膜を形成するのに光ＡＬＤを利用することをさらに含んでなる、請求項２０に記載の方法。
【発明の詳細な説明】
【技術分野】
【０００１】
（相互参照出願）
本出願は２００７年９月１４日出願の米国仮特許出願第60/972,451号に基づく優先権を主張する。その出願の開示はそのまま参照により本明細書に組み込まれる。２００７年９月１４日出願の同時係属米国仮特許出願第60/972,488号の開示はそのまま参照により本明細書に組み込まれ、そのような開示は本発明に対する先行技術を構成しない。
【０００２】
本発明はハフニウムおよび／又はジルコニウム前駆体を用いる原子層成長（atomic layer deposition:ＡＬＤ）による薄膜の作製方法に関する。
【背景技術】
【０００３】
ＡＬＤは薄膜の成長方法として知られている。原子層の制御ができ種々の組成からなる基板上に前駆体によって供給される材料のコンフォーマルな（conformal）薄膜を成長させることができる表面反応に基づく自己律速で逐次的な独特の膜成長法である。ＡＬＤでは複数の前駆体は反応中に分離している。第一の前駆体を基板上に通過させて基板上に単分子層を生成する。過剰な未反応前駆体は反応チャンバーの外へ排出される。次に、第二の前駆体を基板上に通過させて第一の前駆体と反応させることで、基板上に単分子層を形成する。このサイクルを繰り返して所望の厚さの膜を作り出す。
【０００４】
ＡＬＤ工程はナノ技術およびコンデンサ電極、ゲート電極、接着性拡散障壁および集積回路のような半導体装置の製造に利用される。さらに、高誘電率を有する誘電性薄膜は微細電子工学や光電子工学における多くの小分野で必要とされる。微細電子工学部品の留まることのない小型化によりこのような誘電性膜を使用する必要性が増大している。
【０００５】
日本特許公開番号Ｐ２００５−１７１２９１には化学気相成長に使用されるチタン系前駆体が報告されている。
ＡＬＤに使用される現在の前駆体は半導体のような次世代デバイス製造用の新工程の実施に必要な性能を提供しない。例えば、熱安定性の改善、揮発性がより高いこと、あるいは成長速度がより高いことが必要とされる。
【発明の概要】
【０００６】
ここでは原子層成長による金属含有膜を形成する方法が提供される。該方法は少なくとも一種の前駆体を基板へ供給することを含んでなり、該少なくとも一種の前駆体は構造が式ＩＩに対応する。
【０００７】
【化１】
2010539710.tif 000003
【０００８】
式中、ＭはＨｆまたはＺｒであり、ＲはＣ１−Ｃ６アルキルであり、ｎは０、１、２、３、４または５であり、ＬはＣ１−Ｃ６アルコキシである。
別の態様では、液体注入原子層成長法による金属含有膜形成法が提供され、該方法は少なくとも一種の前駆体を基板へ供給することを含んでなり、該少なくとも一種の前駆体は構造が式ＩＩＩに対応する。
【０００９】
【化２】
2010539710.tif 000004
【００１０】
式中、ＭはＨｆまたはＺｒであり、ＲはＣ１−Ｃ６アルキルであり、ｎは０、１、２、３、４または５であり、Ｌはアミノであり、そして、該アミノはそれぞれ独立してＣ１−Ｃ６アルキルによって１又は２置換されていてもよい。
【００１１】
上記にまとめた態様の具体的側面を含むその他の態様は、下記の詳細な説明から明らかにされる。
【図面の簡単な説明】
【００１２】
【図１】図１は、（ＭｅＣｐ）Ｈｆ（ＯｔＢｕ）３のｍｇ対温度／時間を示す熱重量分析（thermogravimetric analysis:ＴＧＡ）データのグラフ表示である。
【図２】図２は、（ＭｅＣｐ）Ｈｆ（ＮＭｅ２）３のｍｇ対温度／時間を示す熱重量分析（ＴＧＡ）データのグラフ表示である。
【図３】図３は、（ＭｅＣｐ）Ｚｒ（ＯｔＢｕ）３のｍｇ対温度／時間を示す熱重量分析（ＴＧＡ）データのグラフ表示である。
【図４】図４、は（ＭｅＣｐ）Ｚｒ（ＮＭｅ２）３のｍｇ対温度／時間を示す熱重量分析（ＴＧＡ）データのグラフ表示である。
【発明を実施するための形態】
【００１３】
本発明の種々の側面において、種々のハフニウム系前駆体および／又はジルコニウム系前駆体を用いてＡＬＤによるハフニウム含有膜および／又はジルコニウム含有膜を形成する方法が提供される。
【００１４】
本発明の方法は、高誘電率を示すチタン含有薄膜を作製又は成長するのに使用される。本明細書で用いられる誘電性薄膜とは高誘電率を有する薄膜のことである。本明細書においてＡＬＤによって作成される膜は誘電性薄膜である。
【００１５】
先行技術と認めるものではないが、２００７年６月１４日に公開されたTri Chemical Laboratoriesの国際公開番号ＷＯ２００７／０６６５４６では、化学気相成長工程又は原子層成長工程によるハフニウム系膜形成用のハフニウム系前駆体について報告されている。
【００１６】
先行技術と認めるものではないが、２００７年１２月１３日に公開されたAir Liquide Societeの国際公開番号ＷＯ２００７／１４１０５９では、酸化ハフニウム膜又は酸化ジルコニウム膜のような誘電性膜の形成について報告されている。
【００１７】
さらに、先行技術と認めるものではないが、Niinisto J.等による「新しい混合アルキルアミド−シクロペンタジエニル前駆体を利用したＺｒＯ２薄膜のＡＬＤ」（http://science24.com/paper/11894参照）という表題の要旨では、ＡＬＤによる金属酸化物膜の形成に（ＥｔＣｐ）Ｚｒ（ＮＭｅ２）３を使用することについて報告されている。
【００１８】
Ａ．定義
本明細書で用いられている用語「前駆体」は、成長のため基板へ供給されＡＬＤによる薄膜を形成する有機金属の分子、錯体および／又は化合物を意味する。
【００１９】
本発明の有機金属前駆体は遷移金属（「Ｍ」）を含む少なくとも１個の金属中心を有する。具体的には、１個の金属中心があり、Ｍはハフニウム又はジルコニウムである。
用語「Ｃｐ」は遷移金属に結合しているシクロペンタジエニル（Ｃ５Ｈ５）配位子をいう。本明細書で用いられているように、Ｃｐ配位子の全５個の炭素原子はπ結合によってη５−配位の金属中心と結合するから、本発明の前駆体はπ錯体である。
【００２０】
用語「アルキル」は、長さが１から約６個の炭素原子の飽和炭化水素鎖であり、例えばメチル、エチル、プロピルおよびブチルであるが、これらに限定されるものではない。アルキル基は直鎖または分岐鎖でもよい。例えば、本明細書で用いられるプロピルはｎ−プロピルおよびｉｓｏ−プロピルを包含し、ブチルはｎ−ブチル、ｓｅｃ−ブチル、ｉｓｏ−ブチルおよびｔｅｒｔ−ブチルを包含する。さらに、本明細書で用いられる「Ｍｅ」はメチルを意味し、「Ｅｔ」はエチルを意味する。
【００２１】
本明細書では用語「アミノ」は、置換されていてもよい１価の窒素原子（すなわち−ＮＲ１Ｒ２、ここで、Ｒ１およびＲ２は同じでも異なっていてもよい）を意味する。本発明に包含されるアミノ基には
【００２２】
【化３】
2010539710.tif 000005
【００２３】
【化４】
2010539710.tif 000006
【００２４】
および
【００２５】
【化５】
2010539710.tif 000007
【００２６】
が挙げられるが、これらに限定されない。さらに、このアミノ基の窒素原子は金属中心に共有結合し、合せて「アミド」基（すなわち
【００２７】
【化６】
2010539710.tif 000008
【００２８】
）という。これはさらに、「アンモノ」基又は、例えば
【００２９】
【化７】
2010539710.tif 000009
【００３０】
又は
【００３１】
【化８】
2010539710.tif 000010
【００３２】
のような、無機アミドをいう。
Ｂ．使用方法
第一の態様では、原子層成長による金属含有膜の形成方法が提供される。前記方法は少なくとも一種の前駆体を基板に供給することを含んでなり、前記少なくとも一種の前駆体は構造が式Ｉに対応する。
【００３３】
【化９】
2010539710.tif 000011
【００３４】
式中、ＭはＨｆまたはＺｒであり、ＲはＣ１−Ｃ６アルキルであり、ｎは０、１、２、３、４または５であり、ＬはＣ１−Ｃ６アルコキシ又はアミノであり、前記アミノはそれぞれ独立してＣ１−Ｃ６アルキルによって１又は２置換されていてもよい。
【００３５】
一態様では、前記少なくとも一種の前駆体は構造が式Ｉに対応し、式中ＭはＨｆであり、Ｒはメチル、エチル又はプロピルであり、ｎは０、１又は２であり、かつＬはメトキシ、エトキシ、プロポキシ、ブトキシ、ジメチルアミノ、エチルメチルアミノ、およびジエチルアミノからなる群から選ばれる。
【００３６】
別の態様では、前記少なくとも一種の前駆体は構造が式Ｉに対応し、式中ＭはＨｆであり、Ｒはメチル又はエチルであり、ｎは１又は２であり、かつＬはメトキシ、エトキシ、プロポキシ、ブトキシ、ジメチルアミノ、エチルメチルアミノ、およびジエチルアミノからなる群から選ばれる。
【００３７】
別の態様では、前記少なくとも一種の前駆体は構造が式Ｉに対応し、式中ＭはＨｆであり、Ｒはメチル又はエチルであり、ｎは１であり、かつＬはメトキシ、エトキシ、プロポキシ、およびブトキシからなる群から選ばれる。
【００３８】
別の態様では、前記少なくとも一種の前駆体は構造が式Ｉに対応し、式中ＭはＺｒであり、Ｒはメチル、エチル又はプロピルであり、ｎは０、１又は２であり、かつＬはメトキシ、エトキシ、プロポキシ、ブトキシ、ジメチルアミノ、エチルメチルアミノ、およびジエチルアミノからなる群から選ばれる。
【００３９】
別の態様では、前記少なくとも一種の前駆体は構造が式Ｉに対応し、式中ＭはＺｒであり、Ｒはメチル又はエチルであり、ｎは１又は２であり、かつＬはメトキシ、エトキシ、プロポキシ、ブトキシ、ジメチルアミノ、エチルメチルアミノ、およびジエチルアミノからなる群から選ばれる。
【００４０】
別の態様では、前記少なくとも一種の前駆体は構造が式Ｉに対応し、式中ＭはＺｒであり、Ｒはメチル又はエチルであり、ｎは１であり、かつＬはメトキシ、エトキシ、プロポキシ、およびブトキシからなる群から選ばれる。
【００４１】
ある別の態様では、原子層成長による金属含有膜の形成方法が提供される。前記方法は少なくとも一種の前駆体を基板に供給することを含んでなり、前記少なくとも一種の前駆体は構造が式ＩＩに対応する。
【００４２】
【化１０】
2010539710.tif 000012
【００４３】
式中、ＭはＨｆまたはＺｒであり、ＲはＣ１−Ｃ６アルキルであり、ｎは０、１、２、３、４または５であり、かつＬはＣ１−Ｃ６アルコキシである。
一態様では、前記少なくとも一種の前駆体は構造が式ＩＩに対応し、式中ＭはＨｆであり、Ｒはメチル、エチル又はプロピルであり、ｎは０、１又は２であり、かつＬはメトキシ、エトキシ、プロポキシ、およびブトキシからなる群から選ばれる。
【００４４】
一態様では、前記少なくとも一種の前駆体は構造が式ＩＩに対応し、式中ＭはＨｆであり、Ｒはメチル又はエチルであり、ｎは１又は２であり、かつＬはメトキシ、エトキシ、プロポキシ、およびブトキシからなる群から選ばれる。
【００４５】
一態様では、前記少なくとも一種の前駆体は構造が式ＩＩに対応し、式中ＭはＨｆであり、Ｒはメチル又はエチルであり、ｎは１であり、かつＬはメトキシ、エトキシ、プロポキシ、およびブトキシからなる群から選ばれる。
【００４６】
一態様では、前記少なくとも一種の前駆体は構造が式ＩＩに対応し、式中ＭはＺｒであり、Ｒはメチル、エチル又はプロピルであり、ｎは０、１又は２であり、かつＬはメトキシ、エトキシ、プロポキシ、およびブトキシからなる群から選ばれる。
【００４７】
一態様では、前記少なくとも一種の前駆体は構造が式ＩＩに対応し、式中ＭはＺｒであり、Ｒはメチル又はエチルであり、ｎは１又は２であり、かつＬはメトキシ、エトキシ、プロポキシ、およびブトキシからなる群から選ばれる。
【００４８】
一態様では、前記少なくとも一種の前駆体は構造が式ＩＩに対応し、式中ＭはＺｒであり、Ｒはメチル又はエチルであり、ｎは１であり、かつＬはメトキシ、エトキシ、プロポキシ、およびブトキシからなる群から選ばれる。
【００４９】
別の態様では、原子層成長による金属含有膜の形成方法が提供される。前記方法は少なくとも一種の前駆体を基板に供給することを含んでなり、前記少なくとも一種の前駆体は構造が式ＩＩＩに対応する。
【００５０】
【化１１】
2010539710.tif 000013
【００５１】
式中、ＭはＨｆまたはＺｒであり、ＲはＣ１−Ｃ６アルキルであり、ｎは０、１、２、３、４または５であり、Ｌはアミノであり、そして前記アミノはそれぞれ独立してＣ１−Ｃ６アルキルによって１又は２置換されていてもよい。
【００５２】
一態様では、前記少なくとも一種の前駆体は構造が式ＩＩＩに対応し、式中ＭはＨｆまたはＺｒであり、ＲはＣ１−Ｃ６アルキルであり、ｎは０、１又は２であり、Ｌはアミノであり、かつ前記アミノはそれぞれ独立してＣ１−Ｃ６アルキルによって１又は２置換されていてもよい。
【００５３】
別の態様では、前記少なくとも一種の前駆体は構造が式ＩＩＩに対応し、式中ＭはＨｆまたはＺｒであり、ＲはＣ１−Ｃ６アルキルであり、ｎは３、４又は５であり、Ｌはアミノであり、かつ前記アミノはそれぞれ独立してＣ１−Ｃ６アルキルによって１又は２置換されていてもよい。
【００５４】
一態様では、前記少なくとも一種の前駆体は構造が式Ｉ、ＩＩ又はＩＩＩに対応し、ブチルはｎ−ブチル、ｓｅｃ−ブチル、ｉｓｏ−ブチルおよびｔｅｒｔ−ブチルからなる群から選ばれる。特定の一態様では、ブチルはｔｅｒｔ−ブチルである。
【００５５】
一態様では、前記少なくとも一種の前駆体は構造が式Ｉ、ＩＩ又はＩＩＩに対応し、プロピルはｎ−プロピルおよびｉｓｏ−プロピルからなる群から選ばれる。特定の一態様ではプロピルはｉｓｏ−プロピルである。
【００５６】
本発明の一態様では、構造が式Ｉ、ＩＩ又はＩＩＩに対応する前記少なくとも一種の前駆体は、
（メチルシクロペンタジエニル）Ｈｆ（ＮＭｅ２）３、
（エチルシクロペンタジエニル）Ｈｆ（ＮＭｅ２）３、
（プロピルシクロペンタジエニル）Ｈｆ（ＮＭｅ２）３、
（メチルシクロペンタジエニル）Ｈｆ（ＮＥｔ２）３、
（エチルシクロペンタジエニル）Ｈｆ（ＮＥｔ２）３、
（プロピルシクロペンタジエニル）Ｈｆ（ＮＥｔ２）３、
（メチルシクロペンタジエニル）Ｈｆ（ＮＭｅＥｔ）３、
（エチルシクロペンタジエニル）Ｈｆ（ＮＭｅＥｔ）３、
（プロピルシクロペンタジエニル）Ｈｆ（ＮＭｅＥｔ）３、
（メチルシクロペンタジエニル）Ｈｆ（ＯＭｅ）３、
（エチルシクロペンタジエニル）Ｈｆ（ＯＭｅ）３、
（プロピルシクロペンタジエニル）Ｈｆ（ＯＭｅ）３、
（メチルシクロペンタジエニル）Ｈｆ（ＯＥｔ）３、
（エチルシクロペンタジエニル）Ｈｆ（ＯＥｔ）３、
（プロピルシクロペンタジエニル）Ｈｆ（ＯＥｔ）３、
（メチルシクロペンタジエニル）Ｈｆ（ＯｉＰｒ）３、
（エチルシクロペンタジエニル）Ｈｆ（ＯｉＰｒ）３、
（プロピルシクロペンタジエニル）Ｈｆ（ＯｉＰｒ）３、
（メチルシクロペンタジエニル）Ｈｆ（ＯｔＢｕ）３、
（エチルシクロペンタジエニル）Ｈｆ（ＯｔＢｕ）３、
（プロピルシクロペンタジエニル）Ｈｆ（ＯｔＢｕ）３、
（メチルシクロペンタジエニル）Ｚｒ（ＮＭｅ２）３、
（エチルシクロペンタジエニル）Ｚｒ（ＮＭｅ２）３、
（プロピルシクロペンタジエニル）Ｚｒ（ＮＭｅ２）３、
（メチルシクロペンタジエニル）Ｚｒ（ＮＥｔ２）３、
（エチルシクロペンタジエニル）Ｚｒ（ＮＥｔ２）３、
（プロピルシクロペンタジエニル）Ｚｒ（ＮＥｔ２）３、
（メチルシクロペンタジエニル）Ｚｒ（ＮＭｅＥｔ）３、
（エチルシクロペンタジエニル）Ｚｒ（ＮＭｅＥｔ）３、
（プロピルシクロペンタジエニル）Ｚｒ（ＮＭｅＥｔ）３、
（メチルシクロペンタジエニル）Ｚｒ（ＯＭｅ）３、
（エチルシクロペンタジエニル）Ｚｒ（ＯＭｅ）３、
（プロピルシクロペンタジエニル）Ｚｒ（ＯＭｅ）３、
（メチルシクロペンタジエニル）Ｚｒ（ＯＥｔ）３、
（エチルシクロペンタジエニル）Ｚｒ（ＯＥｔ）３、
（プロピルシクロペンタジエニル）Ｚｒ（ＯＥｔ）３、
（メチルシクロペンタジエニル）Ｚｒ（ＯｉＰｒ）３、
（エチルシクロペンタジエニル）Ｚｒ（ＯｉＰｒ）３、
（プロピルシクロペンタジエニル）Ｚｒ（ＯｉＰｒ）３、
（メチルシクロペンタジエニル）Ｚｒ（ＯｔＢｕ）３、
（エチルシクロペンタジエニル）Ｚｒ（ＯｔＢｕ）３、
および（プロピルシクロペンタジエニル）Ｚｒ（ＯｔＢｕ）３からなる群から選ばれる。
【００５７】
特定の一態様では、構造が式Ｉ、ＩＩ又はＩＩＩに対応する前記少なくとも一種の前駆体は、
【００５８】
【化１２】
2010539710.tif 000014
【００５９】
からなる群から選ばれる。
Ｃ．金属含有膜のタイプ
本発明の方法は、式Ｉ〜ＩＩＩに従う少なくとも一種の有機金属前駆体を用いて種々の金属含有膜を形成するのに使用することができる。一態様では、ハフニウム、酸化ハフニウム、窒化ハフニウム、ジルコニウム、酸化ジルコニウム、窒化ジルコニウム、又はこれらを組み合わせた膜がＡＬＤにより形成される。
【００６０】
特定の態様では、酸化ハフニウムおよび／又は酸化ジルコニウムの膜を基板上で成長させる。成長のために、式Ｉ〜ＩＩＩに従う少なくとも一種の前駆体を、Ｈ２Ｏ、Ｏ２および／又はオゾンのような適切な酸素源のパルスと交互にパルスで基板に供給することができる。
【００６１】
別の態様では、式Ｉ〜ＩＩＩに従う少なくとも一種の前駆体を成長のために単独で又は共反応物と組み合わせて提供することにより、金属含有膜を形成することができる。そのような共反応物には、水素、水素プラズマ、酸素、空気、水、Ｈ２Ｏ２、アンモニア、ヒドラジン類、アリルヒドラジン類、ボラン類、シラン類、オゾン又はこれらの組み合わせが挙げられるが、これらに限定されるものではない。
【００６２】
別の態様では、ＡＬＤによる「混合」金属膜の形成方法が提供される。本明細書で使用する「混合」金属膜という用語は少なくとも二つの異なる金属が膜を構成することを指す。
【００６３】
一態様では、混合金属膜は、式Ｉ〜ＩＩＩに従う少なくとも二種の前駆体を成長のために提供することによりＡＬＤで形成される。そのような膜の非限定的な例としては酸化ハフニウムジルコニウムの膜および窒化ハフニウムジルコニウムの膜が挙げられる。
【００６４】
別の態様では、混合金属膜は式Ｉ〜ＩＩＩに従う少なくとも一種の前駆体と少なくとも一種の共前駆体を成長のために提供することによりＡＬＤで形成し、この共前駆体は式Ｉ〜ＩＩＩの範囲外のものである。例えば、式Ｉ〜ＩＩＩに従う少なくとも一種のハフニウム又はジルコニウム前駆体と、鉛、チタン、ストロンチウムおよび／又はバリウム前駆体のような少なくとも一種の適切な共前駆体とが成長のため基板に供給され混合金属膜を形成してもよい。例えば、特定の態様では、式Ｉ〜ＩＩＩに従う少なくとも一種の前駆体と少なくとも一種の共前駆体を用いて、ランタン酸ハフニウム（hafnium lanthanate）、チタン酸ハフニウム（hafnium titanate）、ジルコン酸ランタン（lanthanum zirconate）、および／又はチタン酸ジルコニウム（zirconium titanate）の膜を作製することができる。
【００６５】
特定の態様では、形成する混合金属膜はハフニウム、ジルコニウム、チタン、ランタンおよびその他のランタニド系金属の酸化物および窒化物からなる群から選ばれる。別の特定の態様では、式Ｉ〜ＩＩＩに従う少なくとも一種の前駆体を強誘電体のジルコン酸チタン酸鉛（ＰＺＴ）膜を形成するのに使うことができる。
【００６６】
特定の態様では、式Ｉ〜ＩＩＩに従う少なくとも一種の前駆体は酸化ハフニウムランタン、酸化ハフニウムチタン、酸化ランタンジルコニウム、酸化ジルコニウムチタン、および酸化ハフニウムセリウムのような金属酸化物膜をドープするのに使うことができるが、これらに限定されるものではない。ここで、式Ｉ〜ＩＩＩに従う少なくとも一種の前駆体が金属酸化物膜をドープするのに使われる場合、ハフニウムおよび／又はジルコニウムは膜を形成する格子中に置換型または侵入型（interstitial）で存在する。
【００６７】
Ｄ．誘電率
本発明の方法によって作製された薄膜は１０から２５０、好ましくは少なくとも２５から４０、より好ましくは少なくとも４０から１００の誘電率を有することができる。さらに、１００を超える超高誘電率が考えられる。膜の誘電率は成長に使用される金属、作製される膜の厚さ、成長に使用されるパラメータおよび基板、ならびにその後の加工など多くの要素に依存することは当業者にはわかっていることである。
【００６８】
特定の態様では、式Ｉ〜ＩＩＩに従う少なくとも一種の前駆体を使用して１００を超える超高誘電率（高κ）を有するチタン酸金属膜を作製することができる。
Ｅ．基板
本発明の方法には種々の基板を使用することができる。例えば、式Ｉ〜ＩＩＩに従う前駆体をシリコン、酸化シリコン、窒化シリコン、タンタル、窒化タンタル、または銅のような基板上へ成長のため供給してもよいが、基板はこれらに限定されるものではない。
【００６９】
Ｆ．ＡＬＤのタイプ
本発明のＡＬＤの方法は種々のタイプのＡＬＤ工程を包含する。例えば、一態様では従来型のＡＬＤを用いて本発明の金属含有膜を形成する。従来型および／又はパルス注入ＡＬＤ工程については、例えば、George S. M.等の J. Phys. Chem. 1996. 100:13121-13131を参照されたい。
【００７０】
別の態様では、液体注入ＡＬＤを用いて金属含有膜を作製するが、ここでは、液体前駆体は、気泡管による蒸気の引き抜き（従来型）とは対照的に、直接的な液体注入によって反応チャンバーに供給される。液体注入ＡＬＤ工程については、例えば、Potter R. J.等の Chem. Vap. Deposition. 2005. 11(3):159を参照されたい。
【００７１】
特定の態様では、構造が式Ｉに対応する少なくとも一種の前駆体を使用して液体注入ＡＬＤにより金属含有膜を形成する。
特定の態様では、構造が式ＩＩに対応する少なくとも一種の前駆体を使用して液体注入ＡＬＤにより金属含有膜を形成する。
【００７２】
特定の態様では、構造が式ＩＩＩに対応する少なくとも一種の前駆体を使用して液体注入ＡＬＤにより金属含有膜を形成する。
液体注入ＡＬＤ成長条件の例としては、限定的ではないが、下記が挙げられる。
（１）基板温度：Ｓｉ（１００）上で１６０〜３００℃
（２）蒸着温度：約１７５℃
（３）反応炉圧力：約５ミリバール
（４）溶媒：トルエンまたは上述の任意の溶媒
（５）溶液濃度：約０．０５Ｍ
（６）注入速度：約２．５μｌ／パルス（４パルス／サイクル）
（７）不活性ガス流速：約２００ｃｍ３ｍｉｎ−１
（８）パルス順序（秒）（前駆体／パージ／Ｈ２Ｏ／パージ）：チャンバーの大きさによって変わる
（９）サイクル数：所望の膜厚によって変わる
一態様では、構造が式Ｉ〜ＩＩＩに対応する少なくとも一種の前駆体を使用して液体注入ＡＬＤにより金属含有膜を作製するが、ここでは、構造が式Ｉ〜ＩＩＩに対応する少なくとも一種の前記前駆体は基板への提供の前に溶媒に溶解される。該前駆体は適切な炭化水素系溶媒またはアミン系溶媒に溶解することができる。適切な炭化水素系溶媒には、ヘキサン、ヘプタンおよびノナンのような脂肪族炭化水素、トルエンおよびキシレンのような芳香族炭化水素、ジグリム、トリグリム、テトラグリムのような脂肪族エーテルおよび環状エーテルが挙げられるが、これらに限定されるものではない。アミン系溶媒の例としてはオクチルアミンおよびＮ，Ｎ−ジメチルドデシルアミンが挙げられるが、これらに限定されるものではない。例えば、前駆体はトルエンに溶解して０．０５から１Ｍ溶液を調製することができる。
【００７３】
別の態様では、構造が式Ｉ〜ＩＩＩに対応する少なくとも一種の前駆体は「そのままの状態で」（キャリアガスによって希釈されずに）基板に供給することができる。
別の態様では、光ＡＬＤが金属含有膜を形成するのに使用される。光ＡＬＤ工程については、例えば米国特許第4,581,249号を参照されたい。
【００７４】
特定の態様では、構造が式Ｉに対応する少なくとも一種の前駆体が光ＡＬＤにより金属含有膜を形成するのに使用される。
特定の態様では、構造が式ＩＩに対応する少なくとも一種の前駆体が光ＡＬＤにより金属含有膜を形成するのに使用される。
【００７５】
特定の態様では、構造が式ＩＩＩに対応する少なくとも一種の前駆体が光ＡＬＤにより金属含有膜を形成するのに使用される。
別の態様では、液体注入と光ＡＬＤの両方を使って、構造が式Ｉ〜ＩＩＩに対応する少なくとも一種の前駆体を使用して金属含有膜を形成することができる。
【００７６】
したがって、これらの方法で利用される、構造が式Ｉ〜ＩＩＩに対応する有機金属前駆体は液体、固体又は気体状でよい。具体的には前記前駆体は、雰囲気温度において液体で高い蒸気圧を有して処理チャンバーへ蒸気を着実に移送する。
【００７７】
ＡＬＤは実質的に化学反応性に依存し、熱分解に依存しない。したがって前駆体に適する望ましい特性に基本的な差がある。前駆体は使用温度において熱的に安定でなければならず、基板上に成長するために十分な揮発性がなければならない。さらに、金属酸化物又は金属窒化物の膜が成長するとき、金属前駆体および酸化物源又は窒化物源との間に速くて完全な化学反応が必要である。しかしながら、反応は基板表面でのみ起きるようにして、下にある構造を損傷しないようにすべきであり、炭素および水素のような副生成物は表面から容易に除かれなければならない。
【００７８】
金属中心に付くＣｐ環および３個の同じ配位子の置換の変化がＡＬＤ工程には有用で改善された特性を示すことが見出された。例えば、式Ｉ〜ＩＩＩの前駆体はＡＬＤによる金属酸化物膜成長の能力が高く、単純な金属アミド類の場合に近い成長速度で熱安定性が高いために、より高温で操作ができ生成物の品質向上をもたらす。
【００７９】
特定の態様では、本発明の方法はシリコンチップのような基板上におけるダイナミック・ランダム・アクセス・メモリー（ＤＲＡＭ）および相補型金属酸化物半導体（ＣＭＯＳ）のようなメモリーおよび論理用途に有用である。
【実施例】
【００８０】
実施例
下記の実施例は単なる例証であって、本開示を何ら限定するものではない。すべての操作はグローブボックスおよびシュレンク・ライン技術を使用した不活性雰囲気中で行なった。ＮＭＲ分析はBruker 250MHz装置を用いて行なった。
【００８１】
実施例１−（ＭｅＣｐ）Ｚｒ（ＮＭｅ２）３の合成
ヘキサン
Ｚｒ（ＮＭｅ２）４  ＋  ＭｅＣｐＨ  →  （ＭｅＣｐ）Ｚｒ（ＮＭｅ２）３
シュレンクフラスコにＺｒ（ＮＭｅ２）４（２６．７ｇ、０．１モル）および無水ヘキサン（５０ｍｌｓ）を入れた。その後、新しく熱分解したＭｅＣｐＨ（７．９ｇ、０．１モル）を室温で撹拌中の溶液に１０分間かけて加えた。凝縮器を取り付け、混合物を２時間還流した後、減圧して溶媒を除去した。粗製物質を９０℃、０．００１トールで蒸留して純粋な（ＭｅＣｐ）Ｚｒ（ＮＭｅ２）３を淡黄色油として約９０％の収率で得た。
ＮＭＲ（Ｃ６Ｄ６）：５．９５（ｍ，２Ｈ，Ｃ５Ｈ４），５．８５（ｍ，２Ｈ，Ｃ５Ｈ４），２．９（ｓ，１８Ｈ，Ｎ（ＣＨ３）２），２．０５（ｓ，３Ｈ，ＣＨ３Ｃｐ）
Ｃ，Ｈ，Ｎ：      Ｃ            Ｈ              Ｎ
期待値        ４７．５９      ８．２６      １３．８８
実際の値      ４５．０        ７．７６      １２．９
実施例２−（ＭｅＣｐ）Ｚｒ（ＯｔＢｕ）３の合成
ヘキサン
（ＭｅＣｐ）Ｚｒ（ＮＭｅ２）３  ＋  ３ｔＢｕＯＨ  →  （ＭｅＣｐ）Ｚｒ（ＯｔＢｕ）３
シュレンクフラスコに（ＭｅＣｐ）Ｚｒ（ＮＭｅ２）３（３０．３ｇ、０．１モル）および無水ヘキサン（５０ｍｌｓ）を入れた。第二のシュレンクフラスコにｔＢｕＯＨ（２２．２ｇ、０．３モル）を入れ、無水ヘキサン（２０ｍｌｓ）に溶解した。その後、前記無水溶液を室温で撹拌中のジルコニウム溶液に３０分間かけて加え、混合物を４時間撹拌した。その後、減圧して溶媒を除去した。粗製物質を７０℃、０．００１トールで蒸留して純粋な（ＭｅＣｐ）Ｚｒ（ＯｔＢｕ）３を淡黄色油として約９０％の収率で得た。
ＮＭＲ（Ｃ６Ｄ６）：６．２（ｍ，２Ｈ，Ｃ５Ｈ４），６．１（ｍ，２Ｈ，Ｃ５Ｈ４），２．２（ｓ，３Ｈ，ＣＨ３Ｃｐ），１．２（ｓ，２７Ｈ，Ｃ（ＣＨ３）３）
Ｃ，Ｈ，Ｎ：        Ｃ          Ｈ          Ｎ
期待値          ５５．４３    ８．７２      ０
実際の値        ５４．８５    ８．７５      ０
実施例３−（ＭｅＣｐ）Ｈｆ（ＮＭｅ２）３の合成
ヘキサン
Ｈｆ（ＮＭｅ２）４  ＋  ＭｅＣｐＨ  →  （ＭｅＣｐ）Ｈｆ（ＮＭｅ２）３
シュレンクフラスコにＨｆ（ＮＭｅ２）４（３５．５ｇ、０．１モル）および無水ヘキサン（５０ｍｌｓ）を入れた。その後、新しく熱分解したＭｅＣｐＨ（７．９ｇ、０．１モル）を室温で撹拌中の溶液に１０分間かけて加えた。凝縮器を取り付け、混合物を２時間還流した後、減圧して溶媒を除去した。粗製物質を９０℃、０．００１トールで蒸留して純粋な（ＭｅＣｐ）Ｈｆ（ＮＭｅ２）３を淡黄色油として約９０％の収率で得た。
ＮＭＲ（Ｃ６Ｄ６）：５．９５（ｍ，２Ｈ，Ｃ５Ｈ４），５．８（ｍ，２Ｈ，Ｃ５Ｈ４，），２．９５（ｓ，１８Ｈ，Ｎ（ＣＨ３）２），２．１（ｓ，３Ｈ，ＣＨ３Ｃｐ）
Ｃ，Ｈ，Ｎ：        Ｃ            Ｈ                Ｎ
期待値          ３６．９３      ６．４１        １０．７７
実際の値        ３６．８        ６．４６        １０．４５
実施例４−（ＭｅＣｐ）Ｈｆ（ＯｔＢｕ）３の合成
ヘキサン
（ＭｅＣｐ）Ｈｆ（ＮＭｅ２）３  ＋  ３ｔＢｕＯＨ  →（ＭｅＣｐ）Ｈｆ（ＯｔＢｕ）３
シュレンクフラスコに（ＭｅＣｐ）Ｈｆ（ＮＭｅ２）３（３９．０ｇ、０．１モル）および無水ヘキサン（５０ｍｌｓ）を入れた。第二のシュレンクフラスコにｔＢｕＯＨ（２２．２ｇ、０．３モル）を入れ、無水ヘキサン（２０ｍｌｓ）に溶解した。その後、前記無水溶液を室温で撹拌中のハフニウム溶液に３０分間かけて加え、混合物を４時間撹拌した。その後、減圧して溶媒を除去した。粗製物質を７０℃、０．００１トールで蒸留して純粋な（ＭｅＣｐ）Ｈｆ（ＯｔＢｕ）３を淡黄色油として約９０％の収率で得た。
ＮＭＲ（Ｃ６Ｄ６）：６．２（ｍ，２Ｈ，Ｃ５Ｈ４），６．０５（ｍ，２Ｈ，Ｃ５Ｈ４），２．２（ｓ，３Ｈ，ＣＨ３Ｃｐ），１．２（ｓ，２７Ｈ，Ｃ（ＣＨ３）３）
Ｃ，Ｈ，Ｎ：          Ｃ          Ｈ          Ｎ
期待値            ４５．２９    ７．１３      ０
実際の値          ４６．８５    ７．３９      ０．３
実施例５−（ＭｅＣｐ）Ｚｒ（ＯｔＢｕ）３のＡＬＤ
酸化ジルコニウム薄膜を特注品のＡＬＤ反応炉中で成長する。（ＭｅＣｐ）Ｚｒ（ＯｔＢｕ）３およびオゾンを前駆体として使用する。酸化ジルコニウム薄膜をシリコンウエハー基板上に成長する。成長の前にウエハー基板を四角（１インチ´１／２インチ）に切り、１％ＨＦで研磨する。
【００８２】
成長温度は２００℃から３５０℃である。成長圧力は０．５トールから１．５トールである。反応炉は３０ｓｃｃｍの乾燥窒素で連続的にパージされる。反応炉のすべてのコンピュータ制御弁はCajon製の空気作動ALD VCR弁である。
【００８３】
オゾンは過剰にパージされる。ジルコニウムはステンレス鋼製アンプルに保存する。ＡＬＤ弁をアンプルに直接付ける。このＡＬＤ弁の出口は窒素注入に使用する別のＡＬＤ弁とＴ字型に分岐する。Ｔ字型出口の脚部は５００ｃｍ３ステンレス鋼製容器に接続する。容器の出口には注入弁と呼ばれる第三のＡＬＤ弁が取り付けられ、その出口は反応炉に直結している。窒素注入はジルコニウム注入弁後方の全圧を高めるために使用し、圧力が反応炉の成長圧よりも高くなるようにする。窒素の注入は３０ミクロン・ピンホールＶＣＲガスケットを使用して行われる。すべての弁とアンプルをオーブンのような筺体に入れ、アンプル、弁および管を５０℃から２５０℃に均一に加熱する。
【００８４】
ＡＬＤ成長操作中、弁は次のような方法で順序づける。ジルコニウム前駆体を活性化したシリコン表面に導入する。その後、窒素パージを行い、表面に付着しない過剰な反応分子を排出する。オゾンを共反応物として次に導入し、その後、追加の窒素パージを行う。その後、オゾンを注入してＡＬＤサイクルをもう一度開始する。
【００８５】
サイクル総数は典型的には３００である。結果は、成長速度が、ジルコニウムの蒸発圧によって変化する、換言するとジルコニウムの蒸発温度によって変化するジルコニウム用量とは無関係であることを示す。このことは膜の成長はＡＬＤの特徴であるように自己律速で進行することを証明する。
【００８６】
実施例６−（ＭｅＣｐ）Ｈｆ（ＯｔＢｕ）３のＡＬＤ
酸化ハフニウム薄膜を特注品のＡＬＤ反応炉中で成長する。（ＭｅＣｐ）Ｈｆ（ＯｔＢｕ）３およびオゾンが前駆体として使用される。酸化ハフニウム膜をシリコンウエハー基板上に成長する。成長の前にウエハー基板を四角（１インチ´１／２インチ）に切り、１％ＨＦで研磨する。
【００８７】
成長温度は２００℃から３５０℃である。成長圧力は０．５トールから１．５トールである。反応炉は３０ｓｃｃｍの乾燥窒素で連続的にパージされる。反応炉のすべてのコンピュータ制御弁はCajon製の空気作動ALD VCR弁である。
【００８８】
オゾンは過剰にパージされる。ハフニウムはステンレス鋼製アンプルに保存する。ＡＬＤ弁をアンプルに直接付ける。このＡＬＤ弁の出口は窒素注入に使用する別のＡＬＤ弁とＴ字型に分岐する。Ｔ字型出口の脚部は５００ｃｍ３ステンレス鋼製容器に接続する。容器の出口には注入弁と呼ばれる第三のＡＬＤ弁が取り付けられ、その出口は反応炉に直結している。窒素注入はハフニウム注入弁後方の全圧を高めるために使用し、圧力が反応炉の成長圧よりも高くなるようにする。窒素の注入は３０ミクロン・ピンホールＶＣＲガスケットを使用して行われる。すべての弁とアンプルをオーブンのような筺体に入れ、アンプル、弁および管を５０℃から２５０℃に均一に加熱する。
【００８９】
ＡＬＤ成長操作中、弁は次のような方法で順序づける。ハフニウム前駆体を活性化したシリコン表面に導入する。その後窒素パージを行い、表面に付着しない過剰な反応分子を排出する。オゾンを共反応物として次に導入し、その後、追加の窒素パージを行う。その後、オゾンを注入してＡＬＤサイクルをもう一度開始する。
【００９０】
サイクル総数は典型的には３００である。結果は、成長速度が、ハフニウムの蒸発圧によって変化する、換言するとハフニウムの蒸発温度によって変化するハフニウム用量とは無関係であることを示す。このことは膜の成長はＡＬＤの特徴であるように自己律速で進行することを証明する。
【００９１】
本明細書に引用のすべての特許および刊行物はそのまま参照により本明細書に組み込まれる。
用語「含んでなる」は排他的ではなく、包含的に解釈する。
【図１】
2010539710.tif 000018
【図２】
2010539710.tif 000019
【図３】
2010539710.tif 000020
【図４】
2010539710.tif 000021
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
原子層成長による金属含有膜の形成方法であって、該方法は少なくとも一種の前駆体を基板に供給することを含んでなり、該少なくとも一種の前駆体は構造が式ＩＩ：
【化１】
2010539710.tif 000022
（式中、ＭはＨｆまたはＺｒであり、ＲはＣ１−Ｃ６アルキルであり、ｎは０、１、２、３、４または５であり、ＬはＣ１−Ｃ６アルコキシである）に対応する、方法。
【請求項２】
前記式中、ＭはＨｆであり、Ｒはメチル、エチル又はプロピルであり、ｎは０、１又は２であり、Ｌはメトキシ、エトキシ、プロポキシ、およびブトキシからなる群から選ばれる、請求項１に記載の方法。
【請求項３】
前記式中、ＭはＨｆであり、Ｒはメチル又はエチルであり、ｎは１又は２であり、Ｌはメトキシ、エトキシ、プロポキシ、およびブトキシからなる群から選ばれる、請求項１に記載の方法。
【請求項４】
前記式中、ＭはＨｆであり、Ｒはメチル又はエチルであり、ｎは１であり、Ｌはメトキシ、エトキシ、プロポキシ、およびブトキシからなる群から選ばれる、請求項１に記載の方法。
【請求項５】
前記式中、ＭはＺｒであり、Ｒはメチル、エチル又はプロピルであり、ｎは０、１又は２であり、Ｌはメトキシ、エトキシ、プロポキシ、およびブトキシからなる群から選ばれる、請求項１に記載の方法。
【請求項６】
前記式中、ＭはＺｒであり、Ｒはメチル又はエチルであり、ｎは１又は２であり、Ｌはメトキシ、エトキシ、プロポキシ、およびブトキシからなる群から選ばれる、請求項１に記載の方法。
【請求項７】
前記式中、ＭはＺｒであり、Ｒはメチル又はエチルであり、ｎは１であり、Ｌはメトキシ、エトキシ、プロポキシ、およびブトキシからなる群から選ばれる、請求項１に記載の方法。
【請求項８】
構造が前記式ＩＩに対応する少なくとも一種の前駆体が、
（メチルシクロペンタジエニル）Ｈｆ（ＯＭｅ）３、
（エチルシクロペンタジエニル）Ｈｆ（ＯＭｅ）３、
（プロピルシクロペンタジエニル）Ｈｆ（ＯＭｅ）３、
（メチルシクロペンタジエニル）Ｈｆ（ＯＥｔ）３、
（エチルシクロペンタジエニル）Ｈｆ（ＯＥｔ）３、
（プロピルシクロペンタジエニル）Ｈｆ（ＯＥｔ）３、
（メチルシクロペンタジエニル）Ｈｆ（ＯｉＰｒ）３、
（エチルシクロペンタジエニル）Ｈｆ（ＯｉＰｒ）３、
（プロピルシクロペンタジエニル）Ｈｆ（ＯｉＰｒ）３、
（メチルシクロペンタジエニル）Ｈｆ（ＯｔＢｕ）３、
（エチルシクロペンタジエニル）Ｈｆ（ＯｔＢｕ）３、
（プロピルシクロペンタジエニル）Ｈｆ（ＯｔＢｕ）３、
（メチルシクロペンタジエニル）Ｚｒ（ＯＭｅ）３、
（エチルシクロペンタジエニル）Ｚｒ（ＯＭｅ）３、
（プロピルシクロペンタジエニル）Ｚｒ（ＯＭｅ）３、
（メチルシクロペンタジエニル）Ｚｒ（ＯＥｔ）３、
（エチルシクロペンタジエニル）Ｚｒ（ＯＥｔ）３、
（プロピルシクロペンタジエニル）Ｚｒ（ＯＥｔ）３、
（メチルシクロペンタジエニル）Ｚｒ（ＯｉＰｒ）３、
（エチルシクロペンタジエニル）Ｚｒ（ＯｉＰｒ）３、
（プロピルシクロペンタジエニル）Ｚｒ（ＯｉＰｒ）３、
（メチルシクロペンタジエニル）Ｚｒ（ＯｔＢｕ）３、
（エチルシクロペンタジエニル）Ｚｒ（ＯｔＢｕ）３、および
（プロピルシクロペンタジエニル）Ｚｒ（ＯｔＢｕ）３
からなる群から選ばれる、請求項１に記載の方法。
【請求項９】
構造が前記式ＩＩに対応する少なくとも一種の前駆体が、（メチルシクロペンタジエニル）Ｈｆ（ＯｔＢｕ）３および（メチルシクロペンタジエニル）Ｚｒ（ＯｔＢｕ）３からなる群から選ばれる、請求項１に記載の方法。
【請求項１０】
前記原子層成長が光原子層成長を含んでなる、請求項１に記載の方法。
【請求項１１】
前記原子層成長が液体注入原子層成長を含んでなる、請求項１に記載の方法。
【請求項１２】
前記前駆体を、酸素源のパルスと交互にパルスで基板上に成長させる、請求項１に記載の方法。
【請求項１３】
前記酸素源がＨ２Ｏ、Ｏ２又はオゾンから選ばれる、請求項１２に記載の方法。
【請求項１４】
水素、水素プラズマ、酸素、空気、水、アンモニア、ヒドラジン類、アリルヒドラジン類、ボラン類、シラン類、オゾン、及びこれらの組み合わせからなる群から選ばれる少なくとも一種の適切な共反応物を成長させることをさらに含んでなる、請求項１に記載の方法。
【請求項１５】
構造が前記式ＩＩに対応する少なくとも二種の前駆体を基板に供給して原子層成長で金属含有膜を形成する、請求項１に記載の方法。
【請求項１６】
前記基板に少なくとも一種の共前駆体を供給して原子層成長で混合金属膜を形成することをさらに含んでなる、請求項１記載の方法。
【請求項１７】
形成される混合金属膜がハフニウム、ジルコニウム、チタン、ランタンおよびその他のランタニド系金属の酸化物および窒化物、並びにジルコン酸チタン酸鉛からなる群から選ばれる、請求項１６に記載の方法。
【請求項１８】
前記金属含有膜がメモリーおよび／又は論理用途に使用される、請求項１に記載の方法。
【請求項１９】
液体注入原子層成長による金属含有膜の形成方法であって、該方法は少なくとも一種の前駆体を基板に供給することを含んでなり、該少なくとも一種の前駆体は構造が式ＩＩＩ：
【化２】
2010539710.tif 000023
（式中、ＭはＨｆまたはＺｒであり、ＲはＣ１−Ｃ６アルキルであり、ｎは０、１、２、３、４または５であり、Ｌはアミノであり、該アミノは独立してＣ１−Ｃ６アルキルによって１又は２置換されていてもよい）に対応する、方法。
【請求項２０】
前記式中、ＭはＨｆまたはＺｒであり、ＲはＣ１−Ｃ６アルキルであり、ｎは０、１又は２であり、Ｌはアミノであり、該アミノは独立してＣ１−Ｃ６アルキルによって１又は２置換されていてもよい、請求項１９に記載の方法。
【請求項２１】
前記式中、ＭはＨｆまたはＺｒであり、ＲはＣ１−Ｃ６アルキルであり、ｎは３、４又は５であり、Ｌはアミノであり、該アミノは独立してＣ１−Ｃ６アルキルによって１又は２置換されていてもよい、請求項１９に記載の方法。
【請求項２２】
構造が前記式ＩＩＩに対応する少なくとも一種の前駆体が、（メチルシクロペンタジエニル）Ｈｆ（ＮＭｅ２）３および（メチルシクロペンタジエニル）Ｚｒ（ＮＭｅ２）３からなる群から選ばれる、請求項１９に記載の方法。
【請求項２３】
構造が前記式ＩＩＩに対応する少なくとも一種の前駆体が、基板に供給される前に溶媒に溶解される、請求項１９に記載の方法。
【請求項２４】
構造が前記式ＩＩＩに対応する少なくとも一種の前駆体は基板にそのままの状態で供給される、請求項１９に記載の方法。
【請求項２５】
金属含有膜を形成するのに光ＡＬＤを利用することをさらに含んでなる、請求項１９に記載の方法。
【国際調査報告】
2010539710.tif 000024
2010539710.tif 000025
2010539710.tif 000026